СЫРЬЕВАЯ СМЕСЬ
RAW MIX

Изобретение относится к составам сырьевых смесей, которые могут быть использованы для изготовления облицовочной плитки.
Известна сырьевая смесь, содержащая, мас.%: лесс 72,0-74,0; бентонит 22,0-24,0; стеклобой 2,0-6,0 [1].
Задачей изобретения является повышение морозостойкости изделий, подученных из сырьевой смеси.
Технический результат достигается тем, что сырьевая смесь, содержащая лесс, бентонит, стеклобой, дополнительно включает дунит и кварцевый песок, причем компоненты находятся при следующем соотношении, мас.%: лесс 58,0-60,0; бентонит 2,0-4,0, стеклобой 4,0-6,0; дунит 14,0-16,0, кварцевый песок 16,0-20,0.
В составе сырьевой смеси могут быть использованы лессы и бентониты любых месторождений, может быть использован бой любого силикатного стекла: тарного, листового, сортового, медицинского и др.
В таблице приведены составы сырьевой смеси.
Таблица
Состав №
Компоненты, мас.%
лесс
бентонит
стеклобой
дунит
кварцевый песок
1
58,0
2,0
6,0
14,0
20,0
2
59,0
3,0
5,0
15,0
18,0
3
60,0
4,0
4,0
16,0
16,0
2
Морозостойкость изделий из сырьевой составит не менее 100 циклов. Компоненты дозируют в требуемых количествах. Стеклобой, кварцевый песок, дунит размалывают до удельной поверхности 3000-3500 см/г. Бентонит и лесс сушат и размалывают сухим способом до порошкообразного состояния. Подготовленные компоненты смешивают и готовят сырьевую смесь с влажностью 9-13%. Из полученной смеси полусухим способом формуют изделия, которые обжигают при температуре 1000-1050°С.
Источники  информации
1. SU 1564145, С04В 33/00, 1990.